(57)【要約】【課題】本発明の課題は、エアレイド性、特にスクリーンからの紡出性に極めて優れ、地合いの良好かつ嵩高なエアレイド不織布を製造可能とする、エアレイド不織布用ポリエステル系繊維の製造方法を提供することにある。【解決手段】上記課題は８０モル％以上がアルキレンテレフタレートの繰返しであるポリエステルからなり、繊度が１０デシテックス以下または繊維長が８ｍｍ以上、伸度が１３０〜６００％であり、捲縮数が８．５山／２５ｍｍ以上、捲縮率／捲縮数が０．６５以下、かつ捲縮弾性率が７０％以上、１８０℃乾熱収縮率が−２０〜２％であり、１５００ｍ／ｍｉｎ以下の紡糸速度で引き取った未延伸糸をポリエステルのガラス転移点より低い温度で延伸した後、ポリエステルのガラス転移点より１０℃以上高い温度下で０．５０〜０．９の倍率でオーバーフィード熱処理することを特徴とする、アレイド不織布用ポリエステル系繊維の製造方法により解決することができる。【選択図】なし【特許請求の範囲】
【請求項１】
８０モル％以上がアルキレンテレフタレートの繰返しであるポリエステルからなり、繊度が１０デシテックス以下または繊維長が８ｍｍ以上、伸度が１３０〜６００％であり、捲縮数が８．５山／２５ｍｍ以上、捲縮率／捲縮数が０．６５以下、かつ捲縮弾性率が７０％以上、１８０℃乾熱収縮率が−２０〜２％であり、１５００ｍ／ｍｉｎ以下の紡糸速度で引き取った未延伸糸をポリエステルのガラス転移点より低い温度で延伸した後、ポリエステルのガラス転移点より１０℃以上高い温度下で０．５０〜０．９の倍率でオーバーフィード熱処理することを特徴とする、エアレイド不織布用ポリエステル系繊維の製造方法。
【発明の詳細な説明】
【技術分野】
【０００１】
本発明は、エアレイド不織布用繊維の製造方法に関するもので、更に詳しくは、スクリーンからの紡出量が優れる、エアレイド不織布用ポリエステル系繊維の製造方法に関するものである。
【背景技術】
【０００２】
エアレイド不織布は、従来広く用いられているカード法で製造される不織布に比べ、繊維の配向が進行方向と幅方向の差がなく均一であり、また、抄造法による不織布に比べ嵩高性を発現し易い特徴があり、近年特に生産量を伸ばしている分野である。一般に、エアレイド法不織布用繊維は、特許文献１に示される如く、嵩高性を付与するために平面ジグザグ状やスパイラル状の顕在捲縮を付与している。しかし、嵩高性をよくするために捲縮数または捲縮率を大きくすると、空気開繊工程で繊維の開繊性が低下し、未開繊束やウェブ斑の発生が多くなり、得られた不織布は外観品位が劣り、不織布強力の低い劣悪なものとなることが多い。殊に、ポリエステル系繊維は、特許文献１に示されるようなポリオレフィン系繊維に比べ、繊維摩擦が高いため、紡出量を高くすることが難しい。紡出量を上げるには、ポリジメチルシロキサン系のシリコーン系平滑剤を油剤成分中に２５重量％以上に多く添加する必要があった。よって、シリコーン系平滑剤に由来して防炎性に劣る傾向があった。
【０００３】
また、繊度が細くなるほど、繊維の表面積が多くなり、繊維束として凝集しやすくなるために開繊性が難しくなる。一般的な押し込み捲縮法のクリンパーを用いると、細繊度になるほど捲縮数が多いために、開繊性は一層悪化する方向であった。ポリエステル系繊維、殊にポリエチレンテレフタレート繊維は、ポリオレフィン等に比べ剛性が高いために、捲縮度が大きくなり、スクリーン通過性は悪い傾向にあった、一方、繊維長が長くなると、できた不織布の強度を上げることができるが、反面、スクリーンの通過性が悪くなり、生産能力が落ちてしまう欠点がある。特許文献２には捲縮周期に対する捲縮の高さの比（Ｈ／Ｌ）、いわゆる捲縮の傾斜を繊度毎に最適なように規定して、エアレイド性の良好な繊維が提案されている。しかしながら、実施例として例示されている捲縮数は繊度が小さい場合には捲縮数の設定が小さすぎるため、押し込み式クリンパーのスタフィング圧を低くしなければならず、反って捲縮がノークリンプに近い捲縮斑を発現しやすいものであった。また、繊度が大きい場合には捲縮数設定が大きすぎるため、スタフィング圧を大きくすると背圧が高くなるためクリンパーががたつき易くなる。クリンパー前でトウをスチーム等で加熱してやることで、繊維の剛性が低下し、がたつきは減少するが、捲縮度が上がり、かつＨ／Ｌが高くなりすぎるためにスクリーンの通過性が悪くなり、紡出量が低下するのみならず、毛玉状の繊維塊を生じやすくなるといった欠点があった。
よって、著しく紡出性が優れるエアレイド不織布用ポリエステル系繊維は、従来提案されていなかった。
【先行技術文献】
【特許文献】
【０００４】
【特許文献１】特開平１１−８１１１６号公報
【特許文献２】特開２００５−４２２８９号公報
【発明の概要】
【発明が解決しようとする課題】
【０００５】
本発明は、上記従来技術を背景になされたもので、その目的は、エアレイド性、特にスクリーンからの紡出性に極めて優れ、地合いの良好かつ嵩高なエアレイド不織布を製造可能とする、エアレイド不織布用ポリエステル系繊維の製造方法を提供することにある。
【課題を解決するための手段】
【０００６】
本発明者等は、上記課題を解決するために鋭意検討を重ねた結果、ポリエステル系繊維の未延伸糸をガラス転移点（Ｔｇ）より高い温度で定長熱処理すること、あるいは延伸後、前述の温度範囲でオーバーフィードをさせることで、捲縮数が多いにもかかわらず、捲縮率が低く、スクリーン通過後にその嵩性能を回復するエアレイド不織布用複合繊維の発明に到達した。
【０００７】
より具体的には、上記課題は８０モル％以上がアルキレンテレフタレートの繰返しであるポリエステルからなり、繊度が１０デシテックス以下または繊維長が８ｍｍ以上、伸度が１３０〜６００％であり、捲縮数が８．５山／２５ｍｍ以上、捲縮率／捲縮数が０．６５以下、かつ捲縮弾性率が７０％以上、１８０℃乾熱収縮率が−２０〜２％であり、１５００ｍ／ｍｉｎ以下の紡糸速度で引き取った未延伸糸をポリエステルのガラス転移点より低い温度で延伸した後、ポリエステルのガラス転移点より１０℃以上高い温度下で０．５０〜０．９の倍率でオーバーフィード熱処理することを特徴とする、エアレイド不織布用ポリエステル系繊維の製造方法による発明により解決することができる。
【発明の効果】
【０００８】
本発明は、細繊度または繊維長が長いエアレイド不織布用ポリエステル系繊維において、スクリーン通過性が良好、すなわち生産性の極めて高く、かつ風合いが柔軟で嵩高なエアレイド不織布用繊維を提供することを可能とした。また、従来の押し込み型クリンパーで安定して捲縮を付与でき、従って捲縮も均一で、地合いの良好な不織布が生産可能となる。
【発明を実施するための形態】
【０００９】
以下本発明の実施形態について詳細に説明する。
先ず、実施形態が単一成分繊維の場合、繊維を構成する合成重合体としては、アルキレンテレフタレートを主たる繰返し成分とするポリエステルが好ましい。アルキレンテレフタレートを主たる成分とするポリエステルとは、構成する繰返し単位の８０モル％以上がアルキレンテレフタレートの繰返しで占められるポリエステルであり、具体的にはポリエチレンテレフタレート、ポリトリメチレンテレフタレート、ポリブチレンテレフタレート等のポリアルキレンテレフタレートを意味する。好ましくは構成する繰返し単位の９０モル％以上がアルキレンテレフタレートで占められていることである。またエチレンテレフタレートの繰返し単位で８０モル％以上が占められていることが好ましい。また必要に応じて、他のジカルボン酸成分、オキシカルボン酸成分、他のジオール成分の１種または２種以上を共重合単位として有するものを含んでも良い。
【００１０】
その場合、他の共重合成分として好適なジカルボン酸成分としては、ジフェニルジカルボン酸、ナフタレンジカルボン酸などの芳香族ジカルボン酸またはそれらのエステル形成性誘導体、５−ナトリウムスルホイソフタル酸ジメチル、５−ナトリウムスルホイソフタル酸ビス（２−ヒドロキシエチル）などの金属スルホネート基含有芳香族ジカルボン酸誘導体、シュウ酸、アジピン酸、セバシン酸、ドデカン２酸などの脂肪族ジカルボン酸またはそのエステル形成性誘導体を挙げることができる。また、オキシカルボン酸成分の例としては、ｐ−オキシ安息香酸、ｐ−β−オキシエトキシ安息香酸またはそれらのエステル形成性誘導体などを挙げることができる。
【００１１】
共重合成分として好適なジオール成分としては、エチレングリコール、ジエチレングリコール、１，３−プロパンジオール、１，４−ブタンジオール、１，６−ヘキサンジオール、ネオペンチルグリコールなどの脂肪族ジオール、１，４−ビス（β−オキシエトキシ）ベンゼン、ポリエチレングリコール、ポリトリメチレングリコール、ポリブチレングリコールなどのポリアルキレングリコールなどを挙げることができる。
【００１２】
この中から、使用される目的に応じて適切なアルキレンテレフタレートを選択し、本発明の要件を満たす単糸繊度、捲縮性能、繊維長を付与する。このようなアルキレンテレフタレートを主たる成分とするポリエステルからなる、本発明のエアレイド不織布用繊維は以下の方法で製造することができる。
【００１３】
ペレット化したポリエステルを常法で乾燥後、スクリュー押出機等を装備した公知のポリエステル繊維紡糸設備で溶融紡糸し、１５００ｍ／ｍｉｎ以下の紡糸速度で引き取った未延伸糸をポリエステルのガラス転移点より１０℃以上高い温度で０．６０〜１．２の倍率で定長熱処理する製造方法により得られる。紡糸速度は１５００ｍ／ｍｉｎ以下であることが必要であり、好ましくは１３００ｍ／ｍｉｎ以下、更に好ましくは１２００ｍ／ｍｉｎ以下である。１５００ｍ／ｍｉｎを超えると未延伸糸の配向が上がり、本発明が目標とする高接着性を阻害する上、断糸が多くなり、生産性が悪くなる。また紡糸速度がこの範囲より遅くても当然のごとく生産性が悪くなる。ここでいう定長熱処理は、溶融紡糸により得た未延伸糸を０．６０〜１．２倍のドラフトをかけた状態で行う。実質は、熱処理前後で繊維軸方向の変形がないように１．０倍で行うが、樹脂の性質上未延伸糸に熱伸長が生じる場合は延伸機のローラー間での糸条の弛みを防ぐために、１．０倍より大きいドラフトをかけてもよい。１．２倍を超えたドラフトを付与することは未延伸糸を延伸させることになるので好ましくない。また、樹脂の性質上強い熱収縮を生じる場合も繊維の配向を上げてしまう方向であるので、１．０倍より大きいドラフトをかける代わりに未延伸糸が延伸中に弛みを生じない程度の１．０倍未満のドラフト（オーバーフィード）としても差し支えない。ただし、ドラフトは０．６０倍程度が下限であり、これを下回るとポリエステル系繊維の伸度を６００％以下に抑えることが困難となる。定長熱処理の温度がポリエステルのガラス転移点より１０℃以上高くないと熱接着時の収縮率が大きくなり好ましくない。定長熱処理はヒータープレート上、熱風吹付け、高温空気中、蒸気吹付け、シリコンオイルバス等の液体熱媒中で実施すればよいが、熱効率がよく、その後の繊維処理剤付与の際に洗浄の必要がない温水中で実施することが好ましい。
【００１４】
またもう一つの方法としては、公知のポリエステル繊維の溶融紡糸装置を用いて、１５００ｍ／ｍｉｎ以下の紡糸速度で引き取った未延伸糸をポリエステルのガラス転移点より低い温度で延伸した後、ポリエステルのガラス転移点より１０℃以上高い温度で０．５０〜０．９の倍率でオーバーフィード熱処理する方法がある。延伸方法、オーバーフィードの加熱方法としては、前述の定長熱処理の方法と同様であるが、特に加熱効率の良い温水中で実施するのが好ましい。延伸倍率としては、１．１倍以上であれば特に制限を受けないが、未延伸糸の破断伸度の６０〜８０％程度で行うことが好ましい。このような延伸方法であっても、低モデュラスの複合繊維を得ることができる。
【００１５】
本発明の製造方法によって開繊性が良好である低い捲縮性能（すなわち、捲縮率／捲縮数が小さい）繊維を製造できるのは、ポリエステル繊維が実質延伸されていない状態で定長熱処理を受けるため、剛性率が実質低く、クリンパーボックスでの繊維の変形を受けやすいが固定もされにくく、またクリンパーボックスに入る前に予熱をされていないため、可塑化効果が少ないため、捲縮率が高くなりにくい。従って、毛玉状に絡みにくく、スクリーンより排出されやすくなり、ウェブ上での欠点ともなり難い。更には、上記のような紡糸延伸条件で製造されたポリエステル繊維は自己伸張性を呈することが多いため、エアレイド不織布は嵩高となり、繊維自体の低モデュラスと相まって風合いのよい、柔軟な不織布に仕上がる。
【００１６】
本発明においては更に、ＪＩＳ  Ｌ１０１５：２００５  ８．１２．１〜８．１２．２に定める捲縮率（ＣＤ）と捲縮数（ＣＮ）の比、ＣＤ／ＣＮが０．６５以下となるように捲縮率を小さく、かつ捲縮弾性率（ＪＩＳ  Ｌ１０１５：２００５  ８．１２．３に記載。残留捲縮率を捲縮率で除し、百分率表示したもの）が７０％以上となるように、捲縮数、捲縮率を低く、かつ捲縮弾性率（ＣＥ）を高く設定したものである。捲縮数、捲縮率を低く設定することによりスクリーンを通過しやすくなり、また捲縮弾性率としては高くなるようにすると、スクリーン通過後に捲縮が回復することによって、結束状の繊維塊が繊維間の凝集を断ち切って開繊しやすくなり、更に紡出性が上がる。捲縮数（ＣＮ）の範囲は８．５山／２５ｍｍ以上、好ましくは９〜２０山／２５ｍｍ程度、より好ましくは９．５〜１３山／２５ｍｍが適切である。ＣＮが２０山／２５ｍｍを超えると繊維間の絡合が強すぎて毛玉を生じやすいことがあり、逆に８．５山／２５ｍｍを下回ると繊維長が長くなった場合にスクリーンを通過しにくくなり、結束上の繊維塊を生じやすく、開繊性、スクリーン通過性が悪くなる。捲縮率（ＣＤ）と捲縮数の比、ＣＤ／ＣＮが０．６５を超えると、捲縮の山が鋭くなり、繊維間の絡合が強まる方向であるため、やはりスクリーン通過性が悪くなる。捲縮弾性率が７０％を下回ると、スクリーン通過後で結束状繊維が残りやすくなる。このようなＣＤ／ＣＮ比の範囲、ＣＥの範囲を達成する為には、例えば複合繊維に捲縮をかける際に温度をかけずに行うのが好ましい。更には冷風などで冷却しながら複合繊維に捲縮をかけるのがより好ましい。
【００１７】
さらに本発明の対象となるのが、繊維形成性樹脂成分および熱接着性樹脂成分からなる複合繊維であり、繊度が１０デシテックス以下または繊維長が８ｍｍ以上のエアレイド不織布用複合繊維である。これらの値より、繊度が小さくなる、または繊維長が長い繊維は、一般的にはエアレイド不織布製造装置に設けられたスクリーンを通過しにくい。その原因は、繊度が小さいと繊維間の凝集が強く開繊しにくいためであり、また繊維長が長いと繊維がスクリーンの孔を通過する大きさに丸まらないためである。この傾向からさらに捲縮性能が強いと繊維が交絡して毛玉状となり、スクリーンの孔が塞がり易くなる。また、偶発的にその毛玉がスクリーンを通過した場合には、ウェブに毛玉状の欠点や地合い斑を生じやすくなり、不織布の品質上問題が発生する。本発明はこの点に鑑みて、従来品質上の問題があった低繊度又は繊維長が長い場合であっても、地合いが良好で品質の良い不織布を得るための複合繊維であり、繊度が１０デシテックス以下または繊維長が８ｍｍ以上であることが必要である。好ましくは繊度１〜９デシテックス又は繊維長９〜５０ｍｍ、より好ましくは繊度５〜９デシテックス又は繊維長９．５〜３０ｍｍである。
【００１８】
本発明のポリエステル系繊維の１８０℃乾熱収縮率は−２０〜２％である特徴をもつ。熱接着時の収縮が少ないために繊維交点での接着点のズレが少なく、接着点が強固になる。更に収縮率が負、いわゆる自己伸長の状態になると熱接着前に不織布中の繊維密度が低下し、嵩高に仕上がることによって柔く風合いの良い不織布ができる。収縮率が−２％を超えると、接着強度が低下する方向で繊維密度が上がるために風合いが硬くなる方向である。一方、収縮率が−２０％を下回り自己伸長になると、熱接着時に接着点がずれ、やはり不織布強度が低下する方向に移行する。
【００１９】
前述の高い破断伸度と低い乾熱収縮率を両立するためには、上述のように延伸ドラフトとして０．６０〜１．２倍の定長熱処理を行うことによって達成される。更にドラフトが１．０倍未満、いわゆるオーバーフィード率大きく、具体的には０．５０〜０．９０倍の倍率に設定し、熱処理の温度を高くすると、自己伸張率が大きくなる傾向になり好ましい。このような処理を行うと適度な自己伸張性を付与することにより、不織布であれば嵩高に仕上がり、繊維構造体であれば低密度に仕上がる特徴を付与できる利点がある。１８０℃乾熱収縮率の好ましい範囲は−１１〜１．５％、更に好ましくは−８〜０％である。
【００２０】
断面形状は、中実でも中空でもよく、３角形や星型などの異型断面や異型中空となってもよい。これらの中空繊維や異型繊維は公知の紡糸口金を用いて溶融紡糸することによって得ることができる。
【実施例】
【００２１】
以下、実施例により、本発明を更に具体的に説明するが、本発明はこれによって何ら限定を受けるものでは無い。なお、実施例における各項目は次の方法で測定した。
【００２２】
（１）固有粘度（ＩＶ）
ポリマーを一定量計量し、ｏ−クロロフェノールに０．０１２ｇ／ｍｌの濃度に溶解してから、常法に従って３５℃にて求めた。
【００２３】
（２）融点（Ｔｍ）、ガラス転移点（Ｔｇ）
ＴＡインスツルメント・ジャパン（株）社製のサーマル・アナリスト２２００を使用し、昇温速度２０℃／分で測定した。
【００２４】
（３）繊度
ＪＩＳ  Ｌ  １０１５：２００５  ８．５．１  Ａ法に記載の方法により測定した。
【００２５】
（４）強度・伸度
ＪＩＳ  Ｌ  １０１５：２００５  ８．７．１法に記載の方法により測定した。本発明の繊維は定長熱処理の効率により、強伸度にバラツキを生じやすいので、単糸で測定する場合は測定点数を増やす必要がある。測定点数は５０以上が好ましいため、ここでは測定点数を５０とし、その平均値として定義する。
【００２６】
（５）捲縮数（ＣＮ）、捲縮率（ＣＤ）、捲縮弾性率（ＣＥ）
ＪＩＳ  Ｌ  １０１５：２００５  ８．１２．１〜８．１２．３法に記載の方法により測定した。
【００２７】
（６）１８０℃乾熱収縮率
ＪＩＳ  Ｌ  １０１５：２００５  ８．１５  ｂ）において、１８０℃において実施した。
【００２８】
（７）ウェブ品位
Ｄａｎ−Ｗｅｂｆｏｒｍｉｎｇ社のフォーミングドラムユニット（幅：６００ｍｍ幅、フォーミングドラムのスクリーンの孔形状：２．４ｍｍ×２０ｍｍの長方形、開孔率：４０％）を用いてドラム回転数２００ｒｐｍ、ニードルロール回転数９００ｒｐｍ、ウェブ搬送速度３０ｍ／分の条件で、梱包体を開梱して取り出した短繊維１００％からなる目付３０ｇ／ｍ２のエアレイドウェブを採取した。
エアレイドウェブの３０ｃｍ四方における外観を観察し、以下の基準で評価する。
レベル１：直径５ｍｍ以上の繊維塊や目付斑（濃淡）が見られず、均一な地合いである。レベル２：直径５ｍｍ以上の繊維塊は５個未満で、目付斑（濃淡）が目視で確認できる。レベル３：直径５ｍｍ以上の繊維塊が５個以上見られ、目付斑（濃淡）が目立ち、不均一な地合いである。
【００２９】
（８）最大紡出量
上記「ウェブ品位」の測定方法において、ドラムへの繊維供給量を２ｋｇ／ｈｒずつ上げていき、５分間定常状態で運転したときにドラムから繊維が排出されない状態になったとき、詰りを生じる前の水準の繊維供給量を最大紡出量と定義する。
【００３０】
［参考例１］
ＩＶ＝０．６４ｄＬ／ｇ、Ｔｇ＝７０℃、Ｔｍ＝２５６℃のポリエチレンテレフタレート（ＰＥＴ）を用い、２９０℃で溶融したのち、公知の丸孔口金を用いて、吐出量０．１５ｇ／ｍｉｎ／孔、紡糸速度１１５０ｍ／ｍｉｎにて紡糸し、未延伸糸を得た。これを、ＰＥＴのガラス転移点より２０℃高い９０℃の温水中で１．０倍の定長熱処理を行い、ラウリルホスフェートカリウム塩／ポリオキシエチレン変性シリコーン＝８０／２０からなる油剤の水溶液に糸条を浸漬した後、押し込み型クリンパーを用いて１１個／２５ｍｍの機械捲縮を付与し、１３５℃で乾燥した後、繊維長１０ｍｍに切断した。切断前のトウで測定した単糸繊度は１．２ｄｔｅｘ、強度１．５ｃＮ／ｄｔｅｘ、伸度３５０％、ＣＮ＝１０．８山／２５ｍｍ、ＣＤ＝３．８％、ＣＤ／ＣＮ＝０．３５、ＣＥ＝７９％、１８０℃乾熱収縮率は−０．２％であった。このときのエアレイドウェブ品位はレベル１、最大紡出量は１２０ｋｇ／ｈｒであった。
【００３１】
［比較例１］
吐出量を０．４０ｇ／ｍｉｎ／孔、紡糸速度１１５０ｍ／ｍｉｎ、７０℃の温水中で２．９倍延伸した後、更に９０℃の温水中で１．１５倍延伸した他は参考例１と同様とした。単糸繊度は１．２ｄｔｅｘ、強度４．８ｃＮ／ｄｔｅｘ、伸度４７％、ＣＮ＝１２．０山／２５ｍｍ、ＣＤ＝１４．５％、ＣＤ／ＣＮ＝１．２０、ＣＥ＝７９％であった。１８０℃乾熱収縮率は＋５．１％であった。これのときのエアレイドウェブ品位はレベル１だったが、最大紡出量は４０ｋｇ／ｈｒと低いものであった。
【００３２】
［参考例２］
吐出量を０．１０ｇ／ｍｉｎ／孔、紡糸速度１１５０ｍ／ｍｉｎ、９０℃の温水中で０．７倍オーバーフィード定長熱処理した他は参考例１と同様とした。単糸繊度は１．３ｄｔｅｘ、強度１．２ｃＮ／ｄｔｅｘ、伸度３７０％、ＣＮ＝９．７山／２５ｍｍ、ＣＤ＝３．３％、ＣＤ／ＣＮ＝０．３４、ＣＥ＝８５％であった。１８０℃乾熱収縮率は−１０．１％であった。これのときのエアレイドウェブ品位はレベル１、最大紡出量は１１５ｋｇ／ｈｒであった。
【００３３】
［実施例３］
吐出量を０．２５ｇ／ｍｉｎ／孔、紡糸速度１１００ｍ／ｍｉｎ、６３℃の温水中で３．０倍延伸した後、更に９０℃の温水中で０．６５倍オーバーフィード定長熱処理した他は参考例１と同様とした。単糸繊度は１．２ｄｔｅｘ、強度３．０ｃＮ／ｄｔｅｘ、伸度１３０％、ＣＮ＝１２．０山／２５ｍｍ、ＣＤ＝３．２％、ＣＤ／ＣＮ＝０．２７、ＣＥ＝８４％であった。１８０℃乾熱収縮率は−７．５％であった。これのときのエアレイドウェブ品位はレベル１、最大紡出量は１３０ｋｇ／ｈｒであった。
【００３４】
［参考例４］
ＩＶ＝０．６４ｄＬ／ｇ、Ｔｇ＝６５℃、Ｔｍ＝２１５℃のイソフタル酸１５モル％共重合ポリエチレンテレフタレート（ＰＥＴＩ）を用い、２８０℃となるように溶融したのち、公知の丸孔口金を用いて、吐出量０．１５ｇ／ｍｉｎ／孔、紡糸速度１１５０ｍ／ｍｉｎにて紡糸し、未延伸糸を得た。これを、ＰＥＴＩのガラス転移点より２５℃高い９０℃の温水中で１．０倍の定長熱処理を行い、ラウリルホスフェートカリウム塩／ポリオキシエチレン変性シリコーン＝８０／２０からなる油剤の水溶液に糸条を浸漬した後、押し込み型クリンパーを用いて１１個／２５ｍｍの機械捲縮を付与し、１１０℃で乾燥した後、繊維長１０．０ｍｍに切断した。切断前のトウで測定した単糸繊度は１．２５ｄｔｅｘ、強度１．２ｃＮ／ｄｔｅｘ、伸度３９０％、ＣＮ＝１１．０山／２５ｍｍ、ＣＤ＝３．２％、ＣＤ／ＣＮ＝０．２９、ＣＥ＝８４％であった。１８０℃乾熱収縮率は＋１．１％であった。これのときのエアレイドウェブ品位はレベル１、最大紡出量は１１０ｋｇ／ｈｒであった。
【００３５】
［比較例２］
吐出量を０．４０ｇ／ｍｉｎ／孔、紡糸速度１１５０ｍ／ｍｉｎ、７０℃の温水中で２．９倍延伸した後、更に９０℃の温水中で１．１５倍延伸した他は参考例４と同様とした。単糸繊度は１．３ｄｔｅｘ、強度４．２ｃＮ／ｄｔｅｘ、伸度５５％、ＣＮ＝１０．８山／２５ｍｍ、ＣＤ＝１３．１％、ＣＤ／ＣＮ＝１．２１、ＣＥ＝６３％であった。１８０℃乾熱収縮率は＋４．６％であった。これのときのエアレイドウェブ品位はレベル１だったが、最大紡出量は３０ｋｇ／ｈｒと低いものであった。
【産業上の利用可能性】
【００３６】
本発明は、細繊度または繊維長が長いエアレイド不織布用ポリエステル系繊維の製造方法において、スクリーン通過性が良好、すなわち生産性の極めて高く、かつ風合いが柔軟で嵩高なエアレイド不織布用繊維を提供することを可能とした。また、従来の押し込み型クリンパーで安定して捲縮を付与でき、従って捲縮も均一で、地合いの良好な不織布が生産可能となる。